(57)【要約】【課題】制振性が改善されており、軽量かつ耐熱性に優れ、成形性が良好で高品質な制振材を提供する。【解決手段】平均粒子径が０．０５〜３．０μｍの微粒子を０．５〜３０重量％含有するメタ型芳香族ポリアミド繊維と樹脂とからなることを特徴とする制振材とする。【選択図】なし【特許請求の範囲】
【請求項１】
平均粒子径が０．０５〜３．０μｍの微粒子を０．５〜３０重量％含有するメタ型芳香族ポリアミド繊維と樹脂とからなることを特徴とする制振材。
【請求項２】
前記メタ型芳香族ポリアミド繊維からなる繊維構造体に樹脂を含浸させてなる請求項１記載の制振材。
【請求項３】
ＪＩＳ  Ｇ０６０２−１９９３の減衰法に準じ、最初の変位の極大値を０．４５〜４．０ｍｍとして測定した制振材の損失係数が０．０２５以上である請求項２に記載の制振材。
【請求項４】
請求項１〜３のいずれかに記載の制振材からなるスピーカー用ダンパー。
【請求項５】
請求項１〜３のいずれかに記載の制振材からなるスピーカー用振動板。
【請求項６】
請求項１〜３のいずれかに記載の制振材からなる吸音材。
【請求項７】
請求項１〜３のいずれかに記載の制振材からなるファン。
【発明の詳細な説明】
【技術分野】
【０００１】
本発明は、軽量かつ耐熱性のある制振材に関するものであり、さらには、振動を減衰させる必要のある音響部材、構造部材などに適用される材料に適用される制振材に関するものである。
【背景技術】
【０００２】
振動が伝達しやすい、または振動により障害を受ける機器や部材に対しては、これと同時に振動を抑制する制振材が広く求められており、該制振材は、スピーカー関連部材や、情報処理装置のファンなど、多岐にわたる分野で適用されている。該制振材は、振動エネルギーを熱エネルギーに変換し、固有振動に起因の共振増幅を抑えたり、振動伝播の距離減衰を大きくしたり、振動エネルギーの蓄積を防止したりする材料である。
【０００３】
そのメカニズムは詳細には解明されていないが、ガラス転移領域における、分子運動の摩擦による発熱である。また、高分子化合物に微粒子が含まれている場合には、高分子化合物間における、また微粒子間での摩擦により、制振性能が向上するものと推測されている。制振性能の指標としては、比弾性率、内部損失などがあり、いずれも数値が高いほど好ましいとされている。
【０００４】
スピーカー関連部材に着目してみると、従来から使用されている材料としては、セルロースパルプ系材料、アルミニウムなどの金属系材料、ポリプロピレン、ポリエステル、ポリフェニルエーテルなどの熱可塑性樹脂系材料、炭素繊維などと樹脂の複合材料、などがある。昨今、小型軽量化の観点から繊維と樹脂からなる複合材料が多く広く使用されており、例えば、多孔質材料を含有した振動減衰材（特許文献１）、導電性フィラーにより強化した制振材料（特許文献２）が報告されている。
【０００５】
引用文献１に記載されている多孔質材料は、実施例記載のｔａｎδの数値は高いものの、孔の平均サイズが０．１〜５０μｍであり、多孔質そのものはさらに大きく、繊維、またはフィルムなどの細い、または薄い成形体には適さないものである。また、引用文献２では、導電性フィラーを制振材料に加えても、Ｔｇ付近での損失弾性率（Ｅ’’）が約５．０Ｅ＋０．９［Ｐａ］が最大値となり、それ以外では著しく低下する傾向にある。
多孔質材料およびフィラーなどの添加のみでは、多種多様な制振材形態および様々な温度環境下における使用においては、性能が不十分である。
【先行技術文献】
【特許文献】
【０００６】
【特許文献１】特開２００７−８５３８５号公報
【特許文献２】特開２００２−２４１６２２号公報
【発明の概要】
【発明が解決しようとする課題】
【０００７】
本発明の目的は、制振性が改善されており、軽量かつ耐熱性に優れ、成形性が良好で高品質な制振材を提供することである。
【課題を解決するための手段】
【０００８】
本発明者が鋭意検討したところ、上記課題は、以下に記載する構成とすることにより解決できることを見出した。
すなわち本発明は、平均粒子径が０．０５〜３．０μｍの微粒子を０．５〜３０重量％含有するメタ型芳香族ポリアミド繊維と樹脂とからなることを特徴とする制振材である。
【発明の効果】
【０００９】
本発明の制振材は、メタ型芳香族ポリアミド繊維と樹脂からなり、該繊維に特定の粒子径を有する微粒子が含有されていることによって、優れた制振性を発現する。また、上記制振材は、強度、耐熱性のみでなく加工性にも優れており、多種多様な制振材が提供される。
【発明を実施するための形態】
【００１０】
本発明の制振材は、平均粒子径が０．０５〜３．０μｍの微粒子を０．５〜３０重量％含有するメタ型芳香族ポリアミド繊維（以下、芳香族ポリアミド繊維または単に繊維と称することがある）と樹脂とからなることを特徴とする。本発明においては、メタ型芳香族ポリアミド繊維を用いることによって、制振材を耐熱性が必要とされる用途に使用できるだけでなく、力学特性にも優れているため、薄くても十分な強度を発揮する制振材が得られ、軽量化を図ることができる。さらに、制振材を成形する際、フィブリル化しにくく、カット加工において端面にバリが出にくいため高品質な制振材とすることができる。また、繊維が柔軟であるため複雑な形状に容易に成形加工ができるといったメリットを有している。
【００１１】
本発明においては、上記繊維に、平均粒子径が０．０５〜３．０μｍの微粒子が、繊維重量に対して０．５〜３０重量％含有されていることが肝要である。かかる繊維を用いた制振材とすることにより、振動エネルギーを効率的に制振材全体に伝達させることができ、高い制振性を発現することが可能となる。また、該制振材は軽量、高耐熱性であるため、省スペース化を図ることも可能となる。
【００１２】
本発明においては、樹脂に微粒子を含有させるのではなく、振動を伝播する繊維に微粒子を含有させていることが特徴であり、これによって効率よく振動エネルギーを制振材全体に伝播し、高い制振性を得ることができる。
【００１３】
本発明において、メタ型芳香族ポリアミド繊維に含まれる平均粒子径は０．０５〜３．０μｍであり、さらに好ましくは０．２〜１．０μｍである。この平均粒子径とは、後述するように、電子顕微鏡にて繊維中に含まれる粒子の直径を測定し、算術平均した数値である。また、該微粒子の含有量は０．５〜３０重量％であり、１〜２０重量％が好ましい。平均粒径が０．０５μｍ未満または含有量が０．５重量％未満では本発明の目的とする高い制振性が得られず、平均粒径が３．０μｍを超えるかまたは含有量が３０重量％を超えると、曳糸性の悪化、繊維の物理特性の低下が起こるため、好ましくない。
【００１４】
本発明に用いる微粒子としては、カーボンブラック、マイカ、タルク、アルミナ、フェライト、カオリン、ジルコニア、チタン酸カリウム、炭酸カルシウム、水酸化アルミニウム、酸化鉄等が挙げられ、特にカーボンブラックや酸化鉄が望ましい。
【００１５】
上記メタ型芳香族ポリアミド繊維の形態としては、長繊維、短繊維のいずれであってもよい。長繊維の場合は、織物、編物、乾式不織布、一方向に引き揃えられた長繊維状物（ＵＤ）等として用いることができる。一方、短繊維の場合は、これを樹脂中に分散させて用いたり、乾式不織布、湿式不織布として用いたり、紡績糸として、織物、編物等として用いたりすることができる。中でも、織物、編物、乾式不織布、湿式不織布、一方向に引き揃えられた長繊維状物（ＵＤ）といった繊維構造体の形態で用いることにより、繊維の強度を十分に利用することができ好ましい。また、織物や編物を構成する糸条として紡績糸を用いた場合は、アンカー効果による樹脂との結合強度が強く、長繊維対比伸度が高いため、より制振性に優れた制振材が得られる。
【００１６】
本発明に用いるメタ型芳香族ポリアミド繊維の単繊維繊度としては、０．１〜１０ｄｔｅｘが好ましく、１〜５ｄｔｅｘがより好ましい。また、織物、編物として用いる際は、これを構成する糸が長繊維マルチフィラメント糸の場合、該糸の総繊度は、１００〜１００００ｄｔｅｘが好ましく、３００〜７０００ｄｔｅｘがより好ましい。また、紡績糸の場合は、２〜２０番手が好ましく、５〜１５番手がより好ましい。
【００１７】
一方、本発明に用いる樹脂は、熱硬化性樹脂、熱可塑性樹脂のいずれであってもよい。上記熱硬化性樹脂としては、例えは、エポキシ樹脂、不飽和ポリエステル樹脂、フェノール樹脂、ビニルエステル樹脂、ウレタン樹脂、ジアリルフタレート樹脂、ビスマレイミドトリアジン樹脂、シアネートエステル樹脂、ポリフェニレンエーテル樹脂、ポリイミド樹脂、シリコーン樹脂等が挙げられる。これらは共重合体、変性体、あるいは２種以上の樹脂を混合した樹脂であってもよい。
【００１８】
また、熱可塑性樹脂としては、ポリエチレン樹脂、ポリプロピレン樹脂、ポリブチレン樹脂、ポリエチレンテレフタレート樹脂、ポリブチレンテレフタレート樹脂、ポリトリメチレンテレフタレート樹脂、ポリエチレンナフタレート樹脂、ポリアリレート樹脂、ポリスチレン樹脂、ポリビニルアルコール樹脂、ポリフェニレンオキサイド樹脂、ポリフェニレンエーテル樹脂、ポリアミド樹脂、ポリオキシメチレン樹脂、ポリカーボネート樹脂、ポリウレタン樹脂、ポリ塩化ビニル樹脂、ポリアクリレート樹脂、ポリフェニレンサルファイド樹脂、ポリサルホン樹脂、ポリエーテルサルホン樹脂、ポリアクリル樹脂、ポリケトン樹脂、ポリエーテルエーテルケトン樹脂、ポリイミド樹脂、ポリエーテルイミド樹脂、アクリロニトリル−ブタジエン−スチレン樹脂、ポリアミドイミド樹脂、フッ素系樹脂、上記のエラストマー樹脂等が挙げられる。これらは同様に共重合体、変性体、あるいは２種以上の樹脂を混合した樹脂であってもよい。
【００１９】
上記の熱硬化性樹脂と熱可塑性樹脂はこれらを複合して使用してもよい。また、樹脂中に、難燃剤、耐光剤、紫外線吸収剤、平滑剤、帯電防止剤、酸化防止剤、離型剤、可塑剤、着色剤、抗菌剤、顔料、導電剤などの機能剤を包含していても良い。
【００２０】
本発明の制振材は、前記メタ型芳香族ポリアミド繊維と上記の樹脂からなる制振材であって、前記メタ型芳香族ポリアミド繊維の短繊維が樹脂中に分散されているもの、前記メタ型芳香族ポリアミド繊維の長繊維または短繊維からなる、織物、編物、乾式不織布、湿式不織布、一方向に引き揃えられた長繊維状物（ＵＤ）とし、これに樹脂を含浸したもの、樹脂フィルムまたは樹脂シートをラミネートしたものが挙げられる。
【００２１】
具体的な例としては、スピーカー用ダンパーや振動板の場合は、前記繊維を織物とし、これに樹脂を含浸したものを用いることができる。その際、織物の密度は、経方向、緯方向とも、２０〜５０本／インチが好ましく、２５〜４５本／インチがより好ましい。なお、経方向、緯方向の織密度は同じであっても異なっていてもよい。
【００２２】
制振材における樹脂の量は体積比で、制振材の全体積を基準として、３０〜７０％が好ましく、４０〜６０重量％が好ましい。３０％未満では繊維がむき出しになったり、繊維構造体に樹脂を含浸したシートを複数枚積層して制振材を成形する場合は、剥離が発生しやすくなったりする。一方、樹脂の量が体積比で７０％を超えると十分な繊維による補強効果得られず、成形も難しくなる傾向にある。
【００２３】
本発明の制振材は、以下の方法により製造することができる。繊維に微粒子を含有させる方法としては、公知の方法により、繊維の製造段階で添加することができる。例えば、紡糸原液を調製する段階で芳香族ポリアミドポリマー重量に対して任意の量となるよう微粒子を添加し、紡糸ノズルから凝固浴中に吐出し、この吐出糸条を水洗し、延伸して巻き取ることにより製造することができる。
【００２４】
また、得られた繊維を、公知の方法で前記の繊維構造体とした後、これに樹脂を含浸、ラミネート、コーティングなどし、加熱加圧処理を行い、制振材に成形することができる。この際、繊維構造体に樹脂を含浸等したシートとし、これを２層以上積層して、加熱加圧処理して制振材としてもよい。
以上に説明した、本発明の制振材は、スピーカー用振動板、吸音材、ファンなどに用いることができ、優れた制振性能を発揮する。
【実施例】
【００２５】
以下、実施例により本発明を具体的に説明する。なお、実施例中の測定は以下の方法を用いた。
【００２６】
（１）微粒子の平均粒径
繊維を任意に１０本サンプリングし、それらに含まれる微粒子の直径を任意に１本当たり５０個、走査型電子顕微鏡ＪＳＭ６３３０Ｆ（ＪＥＯＬ社製）にて測定し、それらの平均値を求めた。なお、測定は、微粒子のサイズに合わせ、５，０００倍、ないしは１０，０００倍の倍率で行った。
【００２７】
（２）損失係数
ＪＩＳ  Ｇ０６０２−１９９３片端固定打撃加振法に準拠して実施した。試験片を１０ｍｍ×２５０ｍｍにカットし、任意に測定用サンプルを５枚選んだ。サンプルの片端をサンプル台に固定し、開放されている片端に与えるインパクトによって生じる振幅をＣＣＤレーザー変異計、ＦＦＴアナライザに取り込み、解析した。なお、損失係数ηは下記式にて算出した。
Λ＝ｌｏｇｅ（Ｘ０／Ｘ１）＝１／ｎｌｏｇｅ（Ｘ０／Ｘｎ）
Λ：対数減衰率、Ｘ０：振幅歪、Ｘｎ：ｎ番目の振幅歪
η＝Λ／π
【００２８】
［実施例１］
帝人テクノプロダクツ（株）製メタ型芳香族ポリアミドパウダー２０重量部、平均粒径が０．３μｍの大日精化製の導電性カーボンブラック（ＭＰＳ−１５０４ Ｂｌａｃｋ（Ｔ））１重量部をそれぞれＮ−メチル−２−ピロリドンに添加、撹拌混合し、導電性カーボンブラック含有量が得られる繊維重量に対して５重量％となるよう調製した紡糸原液を得た。
この紡糸原液を、孔径０．０７ｍｍ、ホール数２００の紡糸ノズルから、塩化カルシウム４０重量％、Ｎ−メチル−２−ピロリドン５重量％、水５５重量部の凝固浴に湿式紡糸した。この糸条を水洗し、９５℃の温水中での延伸、３２０℃の熱板上で再度延伸して巻き取った。
得られたメタ型芳香族ポリアミド繊維を、捲縮を付与したのち、５１ｍｍ長にカットし、１０番手の紡績糸とし、打ち込み本数３５本／インチの平織物を作製した。
これに住友ベークライト製フェノール樹脂を含浸させ、プレス加工し、樹脂含浸量が体積比で４５％の制振材を得た。得られた制振材の物性を表１に示す。
【００２９】
［実施例２］
導電性カーボンブラック（ＭＰＳ−１５０４ Ｂｌａｃｋ（Ｔ））に代えて、戸田工業（株）製酸化鉄（ＩＩＩ）を、繊維重量に対して含有量が６重量部となるように紡糸原液に添加した以外は、実施例１と同様にして、メタ型芳香族ポリアミド繊維を製糸し、樹脂含浸量が体積比で４９％の制振材を得た。得られた制振材の物性を表１に示す。
【００３０】
［比較例１］
導電性カーボンブラック（ＭＰＳ−１５０４ Ｂｌａｃｋ（Ｔ））を用いずにメタ型芳香族ポリアミド繊維を製糸した以外は、実施例１と同様にして、樹脂含浸量が体積比で４８％の制振材を得た。得られた制振材の物性を表１に示す。
【００３１】
［比較例２］
導電性カーボンブラック（ＭＰＳ−１５０４ Ｂｌａｃｋ（Ｔ））の繊維重量に対する含有量が０．３重量％となるように紡糸原液に添加した以外は、実施例１と同様にして、メタ型芳香族ポリアミド繊維を製糸し、樹脂含浸量が体積比で４８％の制振材を得た。得られた制振材の物性を表１に示す。
【００３２】
［比較例３］
導電性カーボンブラック（ＭＰＳ−１５０４ Ｂｌａｃｋ（Ｔ））の繊維重量に対する含有量が３５重量％となるように紡糸原液に添加した以外は、実施例１と同様にしたが、紡糸製が悪く、糸条を得られなかった。
実施例１、２のプレス加工においては、メタ型芳香族ポリアミド繊維が柔軟性であるため、金型への追従性にも優れており、加工性が良好であった。また、各実施例で得られた制振材を、損失係数測定のため、１０ｍｍ×２５０ｍｍの試験片にカットしたが、いずれの制振材も、切断部でのメタ型芳香族ポリアミド繊維のフィブリルの発生や、端面におけるバリの発生は認められず、品質や加工性が優れていた。
【００３３】
【表１】
2012041412.tif 000002
【産業上の利用可能性】
【００３４】
本発明の制振材は、損失係数が格段に向上し、制振性が改善されており、音響部材、構造部材など広い分野で適用することができる。このため、ピーカー用ダンパー、スピーカー用振動材、吸音材、ファンなどに好適に用いることができる。